АБРАЗИВНЫЙ ПОРОШКОВЫЙ МАТЕРИАЛ И СПОСОБ ЕГО ПОЛУЧЕНИЯ

3
1. Абразивный порошковый материал, содержащий частицы оксида алюминия, содержащие переходный оксид алюминия и по меньшей мере 5,0 вес.% аморфной фазы, причем частицы оксида алюминия имеют плотность ориентировочно не более 3,20 г/см.
2. Абразивный порошковый материал по п.1, в котором переходный оксид алюминия содержит по меньшей мере гамма фазу оксида алюминия или дельта фазу оксида алюминия.
3. Абразивный порошковый материал по п.2, в котором переходный оксид алюминия содержит дельта фазу оксида алюминия.
4. Абразивный порошковый материал по п.2, в котором частицы оксида алюминия содержат ориентировочно не менее 20 вес.% гамма фазы оксида алюминия.
5. Абразивный порошковый материал по п.1, в котором переходный оксид алюминия содержит тета фазу оксида алюминия.
6. Абразивный порошковый материал по п.5, в котором частицы оксида алюминия содержат ориентировочно не менее 5 вес.% тета фазы оксида алюминия.
7. Абразивный порошковый материал по п.1, в котором частицы оксида алюминия содержат ориентировочно не менее 10 вес.% аморфной фазы.
8. Абразивный порошковый материал по п.1, в котором частицы оксида алюминия содержат ориентировочно не менее 5,0 вес.% и ориентировочно не более 40 вес.% аморфной фазы, а баланс частиц содержит главным образом переходный оксид алюминия.
3
9. Абразивный порошковый материал по п.1, в котором частицы оксида алюминия имеют плотность ориентировочно не более 3,00 г/см.
2
10. Абразивный порошковый материал по п.1, в котором частицы оксида алюминия имеют удельную поверхность ориентировочно не менее 100 м/г.
11. Абразивный порошковый материал по п.1, в котором частицы оксида алюминия имеют пластинчатую форму, имеющую первичный коэффициент формы ориентировочно не менее 3:1 и вторичный коэффициент формы ориентировочно не менее 3:1.
12. Абразивный порошковый материал по п.1, в котором частицы оксида алюминия имеют игольчатую форму, имеющую первичный коэффициент формы ориентировочно не менее 3:1 и вторичный коэффициент формы ориентировочно не более 3:1.
13. Абразивный порошковый материал по п.1, в котором частицы оксида алюминия имеют средний первичный размер частиц ориентировочно не более 85 нм.
14. Абразивный порошковый материал по п.1, в котором частицы оксида алюминия имеют средний вторичный размер частиц ориентировочно не более 200 нм.
15. Абразивный порошковый материал по п.14, в котором средний вторичный размер частиц составляет ориентировочно не более 150 нм.
16. Абразивный порошковый материал по п.1, содержащий водную суспензию.
17. Абразивный порошковый материал по п.16, в котором суспензия имеет коллоидную стабильность, определенную при помощи высоты седиментации, составляющую около 0,0 мм после 3 дней.
18. Абразивный порошковый материал по п.17, в котором суспензия имеет коллоидную стабильность, определенную при помощи высоты седиментации, составляющую около 0,0 мм после 6 дней.
19. Способ получения абразивного порошкового материала, включающий:
использование исходных частиц, содержащих главным образом переходный оксид алюминия; и
измельчение исходных частиц с получением частиц оксида алюминия, содержащих переходный оксид алюминия и ориентировочно не менее 5,0 вес.% аморфной фазы, причем частицы оксида алюминия имеют плотность ориентировочно не более 3,20
3
г/см.
20. Способ по п.19, в котором измельчение предусматривает мокрое измельчение в кислом растворе с pH менее 5,0.
21. Способ по п.20, в котором мокрое измельчение предусматривает измельчение переходных частиц оксида алюминия до среднего вторичного размера частиц ориентировочно не более 200 нм.
22. Способ по п.19, который дополнительно предусматривает обжиг содержащего алюминий материала, чтобы получить исходные частицы, причем обжиг предусматривает нагревание содержащего алюминий материала до температуры, достаточной для преобразования содержащего алюминий материала в исходные частицы, содержащие главным образом переходный оксид алюминия.
23. Способ по п.22, в котором обжиг проводят при температуре ориентировочно не более 1250°С.
24. Способ по п.19, дополнительно включающий:
сушку частиц оксида алюминия с получением сухого порошка оксида алюминия и
диспергирование сухого порошка оксида алюминия в растворителе с получением абразивной суспензии.
3
25. Способ полирования проводящей металлической поверхности заготовки, включающий введение абразивной суспензии между заготовкой и плитой для полирования, причем абразивная суспензия содержит растворитель и частицы оксида алюминия, при этом частицы оксида алюминия содержат переходный оксид алюминия и ориентировочно не менее 5 вес.% аморфной фазы и имеют плотность ориентировочно не более 3,20 г/см; и перемещение плиты и заготовки относительно друг друга.